한편 , 비 교예 10 ∼ 27 까지 의 결과 를 검토 하 면 , 비 교예 10 ∼ 13 에 대해서 는 , B 의 첨가 가 없 거나 또는 규정량 미만 으로 되 어 있 기 때문 에 , 열간 압연 에서 균열 이 발생 하 였 다 . 비 교예 14 는 , Sn 과 In 의 첨가량 의 합계 가 1 . 0 % 를 초과 하 기 때문 에 , 비 교예 15 는 , Sn 의 첨가량 의 합계 가 1 . 0 % 를 초과 하 기 때문 에 , 도전 율 저하 가 일어났 다 . 비 교예 16 은 , Ni / P 비 가 높 게 벗어나 기 때문 에 , Ni 의 고용 되 는 양 이 증가 하 여 도전 율 저하 가 일어나 고 , 제 2 상 입자 의 양 이 적 기 때문 에 , 강도 도 낮 다 . 비 교예 17 은 , Ni / P 비 가 적절 한 조성 비 로부터 낮 게 벗어나 기 때문 에 , P 의 고용 되 는 양 이 증가 하 여 도전 율 저하 가 일어났 다 . 비 교예 18 은 , Ni 및 P 의 첨가량 이 본 발명 에서 규정 하 는 범위 로부터 낮 게 벗어나 기 때문 에 , 강도 가 낮 다 . 비 교예 19 는 , Ni 량 이 , 비 교예 20 은 P 량 이 본 발명 에서 규정 하 는 범위 로부터 높 게 벗어나 기 때문 에 , 도전 율 저하 가 일어났 다 . 비 교예 21 은 , O 의 함유량 이 0 . 050 % 를 초과 하 기 때문 에 , Cu - P - O 의 산화물 이 용해 시 에 생성 되 고 , 제 2 상 입자량 이 감소 하 여 , 강도 가 낮 고 , 굽힘 가공 성 이 떨어진다 . 비 교예 22 는 , B 의 함유량 이 본 발명 에서 규정 하 는 범위 로부터 높 게 벗어나 기 때문 에 , Ni - P - B 나 B - P 등 이 용해 · 주조 시 에 생 성 , 정출 됨 으로써 , 제 2 상 입자량 이 감소 하 여 , 강도 와 도전 율 이 낮 고 , 굽힘 가공 성 도 떨어진다 . 비 교예 23 및 24 는 , Fe , Co , Mn , Ti 및 Zr 의 함유량 이 본 발명 에서 규정 하 는 범위 로부터 높 게 벗어나 기 때문 에 , 이 들 원소 와 P 가 화합물 을 생성 한 것 에 의해서 , 제 2 상 입자량 이 감소 하 여 , 강도 가 낮 다 . 비 교예 25 는 , 제 2 상 입자 의 평균 장경 이 본 발명 에서 규정 하 는 범위 로부터 높 게 벗어나 기 때문 에 , 냉간 압연 에 의한 강도 상승 이 얻 어 지 지 않 아 , 강도 가 낮 다 . 비 교예 26 과 27 은 , 제 2 상 입자 의 평균 장경 이 본 발명 에서 규정 하 는 범위 로부터 낮 게 벗어나 고 , 비 교예 27 은 어 스펙 트 비 도 벗어나 기 때문 에 , 냉간 압연 에서 제 2 상 입자 가 고용 되 어 , 도전 율 이 낮 다 .